(57)【要約】フリップチップ構造で支持板（４）に被着された構成素子（１）を気密封止するために、該構成素子（１）をまず、構成素子と支持板とに密に載着されたフィルム（８）で覆い、該フィルム（８）を構造化し、その上に気密シール性の層（１４）、特に金属層を被着させて、支持板と気密に閉じ合わせることが提案される。
2004537178.tif 000002
【特許請求の範囲】
【請求項１】
電子構成素子のための気密封止部を形成するための方法において、以下のステップ：
ａ）チップ（１）に構築された構成素子を、電気的な接続面（７）を有する支持板（４）に、チップ（１）の、構成素子構造体（２）を支持している表側が支持板（４）に向けられかつ固定後に支持板（４）に対して僅かな隙間を置いて配置されるように固定しかつ電気的にコンタクティングし；
ｂ）チップの裏側をプラスチックから成るフィルム（８）で、該フィルム（８）の縁部がチップ（１）にオーバラップするように覆い；
ｃ）前記フィルム（８）を縁範囲（１３）全体でチップ（１）を完全に巡るように支持板（４）と密に結合し；
ｄ）前記フィルム（８）が前記縁範囲（１３）の外側で少なくとも部分的に除去されるように前記フィルム（８）を構造化し；
ｅ）前記フィルム（８）にわたって気密シール性の層（１４）を、該気密シール性の層（１４）が前記縁範囲（１３）の外側のコンタクト範囲で支持板（４）と気密に閉じ合わされるように被着させる；
を実施することを特徴とする、電子構成素子のための気密封止部を形成するための方法。
【請求項２】
方法ステップｂ）およびｃ）で熱可塑性のフィルム（８）を使用し、該熱可塑性のフィルム（８）を、チップ（１）にオーバラップするように載着させ、かつ圧力および高められた温度下にチップ裏面と支持板（４）とに貼り合わせる、請求項１記載の方法。
【請求項３】
方法ステップｅ）でまずベース金属被覆体をフィルム（８）と、支持板（４）の、フィルム（８）を取り囲む表面とに被着させ、引き続きこのベース金属被覆体を無電流でかつ／または電気メッキにより補強する、請求項１または２記載の方法。
【請求項４】
方法ステップｅ）でまずベース金属被覆体を無電流でフィルム（８）と、支持板（４）の、フィルム（８）を取り囲む表面とに被着させ、引き続きこのベース金属被覆体を、スパッタリング、蒸着、無電流析出、電気メッキ析出、金属溶融体との接触のステップのうちの少なくとも１つのステップまたはこれらの方法の組合せにより、所要の厚さが得られるまで補強する、請求項１または２記載の方法。
【請求項５】
方法ステップｃ）でフィルム（８）を、互いに小さな間隔を置いて前記縁範囲に対して平行に延びる少なくとも２つのストリップ（９）の形でレーザ除去により除去し、この場合、支持板（４）の表面または支持板（４）上に位置する金属被覆体（１７）を露出させる、請求項１から４までのいずれか１項記載の方法。
【請求項６】
前記ストリップ（９）を、フィルム（８）の厚さにほぼ相当する幅および間隔を持って形成する、請求項５記載の方法。
【請求項７】
チップ（１）の裏面に金属被覆体（１６）を形成し、気密シール性の層（１４）の被着前にフィルム（８）を裏側で前記金属被覆体（１６）の範囲で少なくとも部分的に除去する、請求項１から６までのいずれか１項記載の方法。
【請求項８】
方法ステップｂ）でフィルム（８）をカーテンコート式のポッティングによって被着させる、請求項１から７までのいずれか１項記載の方法。
【請求項９】
前記縁範囲（１３）の外側で支持板（４）に、気密シール性の層（１４）とオーバラップしかつ該気密シール性の層（１４）を電気的にコンタクティングする、支持板（４）のアース接続部に接続可能な接続金属被覆体（１７）を設ける、請求項１から８までのいずれか１項記載の方法。
【請求項１０】
方法ステップｅ）の後でプラスチックカバー（１８）をまず液体の形で支持板（４）と、チップ（１）の、気密シール性の層（１４）により覆われた裏面とに、プラスチックカバー（１８）が硬化後にほぼ平坦な表面を形成するように全面的に被着させる、請求項１から９までのいずれか１項記載の方法。
【請求項１１】
表面波構成素子を使用し、かつ直接にチップ（１）の裏面にまたはチップ（１）の裏面の上に位置するフィルム（８）に、ほぼ有機的な、体積波を減衰する付加的な層（１９）を被着させる、請求項１から１０までのいずれか１項記載の方法。
【請求項１２】
気密シール性の層（１４）として、ＳｉＯ２、ＳｉＣまたはガラスから選択された無機層を被着させる、請求項１から１１までのいずれか１項記載の方法。
【請求項１３】
フィルム（８）を構造化するためにフォト構造化を使用する、請求項１から１２までのいずれか１項記載の方法。
【請求項１４】
支持板（４）がモジュールであり、該モジュールに別のチップ（１）および／または別の構成素子を上で述べたようにして被着させ、支持板（４）とコンタクティングさせ、かつ方法ステップｂ）〜ｅ）により封止する、請求項１から１３までのいずれか１項記載の方法。
【請求項１５】
方法ステップａ）〜ｅ）によって複数のチップ（１）を１つの共通の支持板（４）に取り付け、コンタクティングしかつ封止し、引き続きこれらのチップ（１）の間で前記縁範囲（１３）の外側で共通の支持板（４）を分断することによってこれらのチップ（１）を個別化する、請求項１から１３までのいずれか１項記載の方法。
【請求項１６】
支持板（４）として、チップ（１）に向けられた側にははんだ付け可能な金属被覆体を備え、かつ裏側にはチップ（１）と導電接続された接続金属被覆体（６）を備えた、特に多層のプレートを使用し、ただし該プレートの基礎材料が酸化アルミニウム、ガラス、ＨＴＣＣ、ＬＴＣＣまたは有機ポリマから選択されている、請求項１から１５までのいずれか１項記載の方法。
【請求項１７】
バンプのために、フィルム（８）の被着時に機械的な変形を示さない、高い強度の材料を選択する、請求項１から１６までのいずれか１項記載の方法。
【請求項１８】
当該方法を表面波構成素子の封止のために使用する、請求項１から１７までのいずれか１項記載の方法。
【請求項１９】
当該方法をセンサの封止のための使用する、請求項１から１７までのいずれか１項記載の方法。
【請求項２０】
当該方法を、光学的な、特に少なくとも部分的に光透過性の構成素子の封止のために使用し、この場合、ガラスから成る支持板を使用する、請求項１から１７までのいずれか１項記載の方法。
【発明の詳細な説明】
【技術分野】
【０００１】
たとえば国際公開第９９／４３０８４号パンフレットに基づき、構成素子を気密封止（hermetisch. Verkapselung）するための方法が公知である。前記国際公開パンフレットに記載の方法では、構成素子、特に表面波構成素子が、はんだ付け可能な接続面を備えた支持板にフリップチップ技術で被着される。このとき、構成素子はバンプ（はんだボール）を介して支持板に対して隙間を置いて、しかも構成素子構造体を備えた表面が支持板の方を向くようにして支持板上にはんだ付けされている。支持板上に位置する構成素子を気密封止するためには、これらの構成素子が最後に、支持板に被着された金属フィルムまたは金属被覆されたプラスチックフィルムによって裏側からカバーされ、かつ接着されるか、または貼り合わされる。このときにフィルムは支持板に被着された各構成素子の間で支持板と密に閉じ合わされるので、構成素子構造体のための気密封止が生じる。また、たとえばエポキシ樹脂を用いたモールディング（Umpressen）または注形（Vergiessen）によって封止部を一層安定化させ、かつ一層気密にシールすることも提案されている。この場合、引き続き支持板プレートを分断することによって構成素子を個別化することができる。
【０００２】
構成素子の裏面に直接に被着させるための金属フィルムの使用ならびに金属被覆されたプラスチックフィルムの使用には種々の問題が付随しており、不満足な気密シール部を有する構成素子を招いてしまう恐れがあることが判った。
【０００３】
したがって、本発明の課題は、簡単に実施することができ、かつ気密封止された構成素子を確実にもたらすような、気密封止部を形成するための方法を提供することである。
【０００４】
この課題は本発明によれば、請求項１の特徴部に記載の特徴を有する方法により解決される。本発明の有利な実施態様ならびに本発明の有利な使用は、請求項２以下に記載されている。
【０００５】
本発明によれば、フリップチップ構造で支持板に被着された構成素子をまず第１のフィルムによって覆い、この第１のフィルムの、構成素子を取り囲む縁範囲を支持板の表面に結合し、引き続きこのフィルムをパターンニング化もしくは構造化（strukturieren）し、そして最後のステップとしてフィルムの上に気密シール性の層を、この気密シール性の層が前記縁範囲の外側で支持板と気密に閉じ合わされるように被着させることが提案される。
【０００６】
封止部を、互いに別個に被着され得る２つの層に分けることにより、両ステップを互いに別個に最適化することが可能となる。第１のステップはこの場合、フィルムが被着条件と協働して構成素子裏面に密に載着されると同時に構成素子を取り囲む縁範囲では支持板に密に載着されるように適合され得る。中間ステップではフィルムのパターンニングもしくは構造化が行われる。この場合、特にカバーフィルムの寸法決めが行われ、この寸法決めは封止された構成素子の大きさにより決定される。さらに、構造化の際には前記縁範囲の外側でこの縁範囲を取り囲むように支持板の表面が露出され、これによって気密シール性の層は露出された個所で支持板と接触し得るようになり、これにより支持板との密な閉じ合わせ（Abschliessen）が保証される。
【０００７】
既に構成素子を密に取り囲みかつ支持板に載着されたフィルムは、気密シール性の層を、種々異なる多数の方法で被着させることを可能にする。構成素子はフィルムの下に遮蔽されているので、等方性の層形成方法、湿式化学的な方法、ガス方法または蒸気方法ならびにプラズマ方法も使用可能となる。フィルムが適当に選択されると、気密シール性の層を溶融体としても被着させることができる。たとえば金属被覆されたプラスチックフィルムが単独のカバーとして使用されるような公知の方法に比べて、本発明による方法では、互いに別個に被着され得る２つの層もしくはフィルムによってシール性が著しく改善される。フィルムの被着が形状接続性（Formschluessigkeit）、つまり構成素子に対するフィット性に関して最適化されていてよいのに対して、第２の層はシール性に関して最適化され得る。
【０００８】
チップ裏面と支持板に対するフィルムの形状接続的な被着、つまりぴたりとフィットした被着は、本発明によれば特に熱可塑性のフィルムを用いて達成され得る。熱可塑性のフィルムは、高められた温度下での被着時に軟化され、かつ加圧下にチップ裏面と支持板の表面とに貼合され得る。フィルムと支持板との間に負圧をかけることにより、形状接続的な被着をアシストすることができる。
【０００９】
フィルムのための熱可塑性の材料としては、特に次のような材料が適している。すなわち、電流を案内する金属表面との接触に対して耐性を有し、腐食および老化に対して安定していて、かつガス発生を示さず、しかも高い耐熱性を有しかつ／または支持板材料における十分な付着を有するような材料が適している。別の判断基準は、チップと支持板への被着時における軟化および貼合の際に損傷および特に亀裂または孔のような損傷を受けてはならない、相応するフィルムの貼合能力（Laminierfaehigkeit）である。特に高い熱安定性を有するポリアミドおよびポリイミドから成るフィルムが適している。
【００１０】
フィルムのためのさらに別の適当な材料は、熱硬化性樹脂および反応樹脂、たとえばエポキシ樹脂である。硬化された熱硬化性樹脂および反応樹脂の制限された貼合特性に基づき、このような材料から成るフィルムは硬化されていない状態または少なくとも完全には硬化されていない状態で使用されることが有利である。反応樹脂のためには、たとえばカーテンコート式のポッティング（Vorhanggiessen）の技術が適している。この場合には、液状のポリマ、たとえば反応樹脂から、基板への注入によって薄いフィルムが形成され、そして引き続き基板上で硬化される。反応樹脂のコンシステンシが適当に調節されると、このような層をフィルムのように取り扱うことができる。
【００１１】
機械的な押圧力を用いてフィルムをチップに被着させることにより、フリップチップ結合部の変形を招いてしまう恐れがあるので、バンプのためには、フィルムの被着時に機械的な変形を示さない高い強度の材料が選択されると有利である。このためには、特にＳｎＡｇ、ＳｎＡｇＣｕ、ＳｎＣｕ、Ａｕまたは導電性接着剤が適している。これによって、方法実施中での構成素子の望ましくない、コントロール不能なジオメトリ変化が回避される。
【００１２】
被着されたフィルムをパターニングもしくは構造化するためには、種々の技術が適している。たとえばフォトリソグラフィを用いてフィルムの、支持板上もしくは構成素子上に留めておきたい範囲を規定し、かつ保護することが可能となる。その場合、構造化手段としては、湿式化学的なエッチング法またはプラズマエッチング法を使用することができる。しかし、フィルムの構造化を直接に、たとえば機械的な層除去方法またはレーザによって行うことも可能である。構造化はこの場合、フィルムがチップ周囲の規定の幅の縁範囲で維持されて、この縁範囲でフィルムが支持板にもしっかりと載着されるように行われる。こうして、気密シール性の層の被着方法に対して構成素子をシールするためのシール部としてのフィルムの機能または全封止部のコンポーネントとしての機能が維持されたままとなるか、もしくは保証されたままとなる。次いで、このフィルムは前記縁範囲の外側で少なくとも、前記縁範囲を環状に巡るように支持板の十分に広幅の表面範囲が露出されるまで除去され、これにより被着されるべき気密シール性の層と支持板との密な閉じ合わせが保証される。
【００１３】
本発明のさらに別の有利な実施態様では、フィルムを十分に広幅の１つのストリップの形で除去するのではなく、小さな間隔を置いて前記縁範囲に対して平行にこの縁範囲を取り囲んでいる、著しく小幅の少なくとも２つのストリップの範囲で除去することが可能となる。こうして、コンタクト範囲では、支持板に対する気密シール性の層の気密なシールが、唯一つのストリップしか使用しない場合よりも著しく小さな面に沿って可能となる。これにより、構成素子を気密封止するために必要となる支持板表面が減じられ、ひいては構成素子全体の大きさも減じられる。たとえばそれぞれフィルムの厚さにほぼ相当する幅および相互間隔を持ってこれらのストリップを形成するだけで十分である。支持板に対する気密シール性の層のための唯一つのコンタクトストリップの場合には比較的大きなストリップ幅が設けられるのに対して、たとえばストリップ状の２つのコンタクト範囲のためには、たとえばそれぞれ約３５μｍの幅しか必要とならず、このことは一層小さな所要面積しか必要としない。必要に応じて、フィルムを２つよりも多い平行なストリップの範囲で除去し、これにより支持板に対する気密シール性の層のシール性もしくは支持板に対する気密シール性の層の密な閉じ合わせを一層向上させることが可能となる。これによって、封止部全体のさらに改善されたシール性も得られる。
【００１４】
本発明のさらに別の有利な実施態様では、封止部のシール性を高めるために、支持板の表面の他にチップ表面の範囲をも、特に裏側でまたは側面全周にわたって露出させ、これにより気密シール性の層が直接にチップと密に接触することを可能にすることが提案される。このためにも、ストリップ状の範囲におけるフィルムの部分除去をレーザ技術によって行うことができる。この場合、ストリップはチップの側方の外面に沿って延びていて、環状に閉じられているか、またはチップの裏側に配置されていて、チップの外縁部の近傍に延びている。しかし、チップの裏面の一部またはチップの裏面全体を、使用された構造化方法、たとえばフォトリソグラフィ技術によって露出させることも可能である。
【００１５】
本発明のさらに別の有利な実施態様では、チップ裏面に少なくとも１つの部分メタライゼーション部もしくは部分金属被覆体を設けることができる。この場合、チップ裏面は有利には全面にわたってメタライズ（金属被覆）され得る。こうして、チップと気密シール性の層との間に良熱伝導性の結合を形成することができる。このことは、必ずしも使用されたフィルムだけで保証されているわけではない。裏面金属被覆体はさらに、支持板表面に向けられたチップ表側に設けられた構成素子構造体と接続されていてよい。こうして、チップ裏面における構成素子構造体のための付加的な接続手段が得られる。
【００１６】
気密シール性の層として金属層が被着されると有利である。この金属層は特に多段式の方法で形成され得る。この場合、まずベースメタライゼーション部もしくはベース金属被覆体がフィルムと、コンタクト範囲で露出された支持板表面とに全面にわたって被着され、このベース金属被覆体は後続のステップで増厚されるか、もしくは補強される。ベース金属被覆体を形成するためには、スパッタリング法または無電流の金属析出法または両方法の組合せが使用されると有利である。有利には、たとえば銅および／またはニッケルのスパッタリングによってベース金属被覆体を形成することができる。たとえばフィルムのような非導電性の表面における無電流の析出を行うためには、特に銅析出浴が知られている。無電流の析出法にはさらに次のような利点がある。すなわち、構成素子の、スパッタリングではカバーしきれないような個所においても、無電流の析出法は金属を確実に析出させる。このような個所では、別の方法を用いると、導電性ではない範囲が生じる恐れがある。その場合、この範囲はもはや補強され得なくなる。その場合、これらの個所は構成素子にとって潜在的な非シール部となる。このような個所は無電流の析出法の使用によって回避される。無電流の金属析出はベース金属被覆体のスパッタリング被着後に実施されると有利である。なぜならば、特にスパッタリングにより被着されたチタン／銅層はフィルムに対する良好な付着に関する利点を有していて、後続の湿式化学的もしくは電気化学的なプロセス時における構成素子内部への湿分の拡散を十分に阻止する。
【００１７】
ベース金属被覆体を補強するためには、特に既に一貫した密なベース金属被覆体が存在する場合には、特に電気メッキ法が適している。電気メッキによる補強のためには、特に銅の析出が適している。この銅は引き続き、腐食を抑制する金属の比較的薄い層、たとえばニッケルまたは貴金属によってさらに覆われる。しかし、金属層を無電流析出によって直接に構成素子に形成するか、またはベース金属被覆体に形成して、所望の厚さを得ることも可能である。しかし、金属を蒸着させるか、または構成素子を金属溶融体と接触させることによって金属層をベース金属被覆体と共に、またはベース金属被覆体なしに形成することも可能である。前記方法の組合せも適している。
【００１８】
気密シール性の層として使用される金属層の厚さは、所望の特性に関連して選択される。既に僅か数μｍで十分なシール性が得られる。気密シール性の層もしくは金属層が電子構成素子のＨＦ（高周波）シールドのために、特に高周波数作動式の構成素子のシールドのために使用される場合、外部影響に対する所望の高周波シールドを達成するか、または構成素子からの放射に対するシールドを達成するためには、より高い厚さが必要となり得る。一般に約３〜１４μｍの厚さを超える金属層が適している。
【００１９】
金属層が高周波シールドのために使用される場合、金属層はアースに接続されると有利である。このことは、支持板の、直接に金属層と接触している接触範囲に、構成素子のアース接続部に接続されているメタライゼーション部もしくは金属被覆体が設けられるようにして行うことができる。たとえば、この金属被覆体は支持板を貫いたスルーホール部のような貫通接続部とコンタクティングされていてよい。その場合、この貫通接続部は支持板の下側に設けられたアース接続部に導電接続されている。本発明の別の実施態様では、金属層が、支持板に設けられた電気的な接続部にも、チップ裏面にも結合される。このためには、チップ裏面の少なくともこのコンタクトの範囲から構造化の際に、または別個のステップにおいてフィルムを除去するか、もしくはこの場所で気密シール性の層の被着前にチップ裏面を露出させることが必要となる。このためには、チップ裏面にメタライゼーション部もしくは金属被覆体を有するチップが使用される。この金属被覆体を、気密シール性の層の金属層を介して、たとえば支持板の下側に設けられた電気的な構成素子接続部に電気的に結合することは、構成素子の電気的な調和、特に音波を用いて作動する構成素子、特にフィルタの電気的な調和のために役立つことができる。
【００２０】
本発明のさらに別の有利な実施態様では、直接にチップ裏面に、フィルムの被着前または被着後に、ただし後者の場合には構造化の際にチップ裏面が露出される場合に、体積波（Volumenwellen）を減衰するために適した層が被着される。この場合、構成素子は音響的な表面波、つまり弾性表面波を用いて作動する構成素子である。このような体積波を減衰する層は、音響的にチップの材料に適合されていて、減衰のために適した弾性率を有している。このような材料は十分に知られている。
【００２１】
さらに、気密シール性の層を形成するためには、無機材料およびセラミック材料、たとえば二酸化ケイ素、ガラスまたは炭化ケイ素の被着も適している。特に二酸化ケイ素および特にガラスを主体とした材料は一連の薄膜方法で形成され得るか、もしくは任意の表面に被着され得る。ガラスは、その低い溶融点に基づき、調温ステップによって軟化されかつ圧縮され得るという利点を持っている。軟化により、流動化も得られ、ひいては表面合致した良好な面カバーも得られる。
【００２２】
本発明による封止をさらに改良するためには、支持板に気密シール性の層の上でさらにプラスチックカバーを被着させる、つまり「グロブトップ（Glob Top）」を被着させることが提案される。このグロブトップは、最初は液状であるが、たいていは粘稠性の形で、支持板に気密シール性の層の上で全面にわたって被着され、しかも有利には、支持板の上に単一の層厚さが得られるか、もしくは構成素子全体の平坦な表面が得られるような高さにまで被着される。グロブトップカバー材料としては、特に反応樹脂が適している。しかし、熱可塑性のモールド材料（Pressmasse）をこのために使用することも可能である。反応樹脂は滴下塗布され得るか、もしくは注形され得るのに対して、モールド材料を被着させるためには相応する射出成形型が必要となる。
【００２３】
本発明により使用される支持板のためには、機械的および電気的に適合された材料またはこのような材料の組合せが適している。支持板材料は有利には十分に機械的な強度を有していて、さらに気体および湿分に対して気密である。多層構造を有する支持板が使用されると有利である。このような支持板は表面に、バンプを介して構成素子をコンタクティングするためのメタライゼーション部もしくは金属被覆体を有していて、裏面には特にＳＭＤ技術でプリント配線板と結合するための接続メタライゼーション部もしくは接続金属被覆体を有している。２つの層の間には、中間レベルの配線層が設けられていてよい。この場合、種々異なるレベルの層もしくは中間レベルの層と支持板の上側および下側との間の結合は、スルーホール部のような貫通接続部を介して行われる。シール性を高めるためには、全ての貫通接続部が支持板の上側から下側へ一貫して延びているのではなく、少なくとも側方へ互いにずらされて配置されている。支持板のためには、多数の材料、たとえば酸化アルミニウム、ガラス、ＨＴＣＣ（高温同時焼成セラミック）、ＬＴＣＣ（低温同時焼成セラミック）または有機支持板、たとえばＰＣＢまたはカプトン（Kapton）またはマイラー（Mylar）のようなフィルム材料が適している。構成素子の小型化が進められる中で、特に支持板への構成素子のフリップチップボンディングにおいて、なお信頼性の良いコンタクティングを達成するためには、ＬＴＣＣセラミックが有利である。ＬＴＣＣセラミックは焼成時でのその小さな収縮に基づき、金属被覆体の予め正確に規定されたジオメトリ（幾何学的形状）を有している。有機材料から成る支持板は、たしかに同じく正確なジオメトリを持って製造され得るが、しかしその代償として環境影響に対して、より小さなシール性しか有していない。
【００２４】
正確に１つのチップと結合するために１つの支持板を使用することができる。その場合、支持板は有利にはチップ寸法に相応して寸法決めされている。しかし、複数のチップを収容するために１つの支持板を設けることも可能である。その場合、この支持板は個々のチップを接続するための、相応して分離されたもしくは分離可能なメタライゼーション部もしくは金属被覆体を有している。フリップチップ技術によって支持板にこれらのチップを被着させた後に、本発明による方法を全ての構成素子のための封止のために、もしくは支持板全体のために一度に実施することができる。最後に、支持板を個々のチップに個別化することができる。この場合、支持板は各チップの間で分断される。このことは、たとえばソーイング、破断またはその他の分離方法によって行うことができる。
【００２５】
さらに別の実施態様では、本発明はモジュールを封止するために使用される。この場合には、支持板がモジュール基板を成し、このモジュール基板に前記構成素子が同形式の別の構成素子または互いに異なる別の構成素子と共に被着されている。別の構成素子はフリップチップ技術でもＳＭＤ技術でもモジュールに被着されていてよい。しかし重要となるのは、フィルムを用いたカバーと、フィルムの構造化と、気密シール性の層の被着とによってモジュール全体が封止され得ることである。このようなモジュールを製造するためには、特にＬＴＣＣセラミックが適している。
【００２６】
本発明による方法は、有利には表面波構成素子の封止のために使用される。表面波構成素子の構成素子構造は一方では付加的な層によってはカバーされ得ないが、しかし他方では腐食や別の外部影響に対して特に敏感であり、したがって気密封止を必要とする。さらに、表面波構成素子の場合には、テレコミュニケーションの移動器具における有利な使用において付加的な容積・重量節約を達成するために、一層の小型化を求める要求が特に顕著になっている。本発明による封止を用いると、構成素子、つまりこの場合には表面波構成素子の特に小型でかつ軽量のパッケージングもしくは封止が達成される。
【００２７】
本発明による封止によって信頼性良くかつ密に封止され得る、敏感な構成素子の別のグループはセンサである。したがって、光学的および特に光電子的な構成素子を本発明により封止することも可能である。この場合には、特に光透過性の材料および特に光透過性の支持板が使用される。また、光学的な構成素子を封止するために構成素子の裏面を少なくとも部分的に封止部の個々の層または全ての層から離隔させておくことも可能である。
【００２８】
以下に、本発明の実施例を図面につき詳しく説明する。
【００２９】
図１には、チップ１が概略的な横断面図で図示されている。チップ１はその下面に複数の構成素子構造体２を支持していて、たとえば表面波構成素子（Oberflaechenwellenbauelement）として形成されている。チップ１はバンプはんだ付け結合部３を介して、基板もしくは支持板４に設けられた金属の接続面に結合されている。支持板４はこの場合、２層構造に形成されていて、多層配線（Mehrlagenverdrahtung）を有している。中間レベルのメタライゼーション層もしくは金属被覆層（Metallisierungsebene）５は回路形成のために働き、かつ必要に応じてスルーホール等の貫通接続部（Durchkontaktierung）７をシールするために働く。貫通接続部７とバンプはんだ付け結合部３とを介して、構成素子構造体２は支持板４の下面に配置された接続メタライゼーション部もしくは接続金属被覆体（Anschlussmetallisierung）６に結合されている。支持板４のそれぞれ別個の層を貫通する貫通接続部７はこの場合、常に互いに側方にずらされているので、支持板４全体を一貫して貫く孔は回避される。このように一貫して延びる孔は、構成素子の気密封止に対して潜在的な不密部を成してしまう。
【００３０】
次いで、図２に示したように、構成素子もしくはチップ１の裏面と支持板４全体とにわたって、プラスチックから成るフィルム８が被着される。このフィルム８は温度増大により加圧下にチップ１の裏面と、支持板４の、チップを取り囲む表面とに貼り合わされる。このときに、チップ１を取り囲む縁範囲１３では、フィルム８と支持板４の表面との密な結合が形成される。
【００３１】
図３に示した概略的な横断面図から判るように、プラスチックから成るフィルム８に設けられたストリップ状のパターニング部もしくは構造化部９を用いて支持板表面の同じくストリップ状の範囲が露出される。
【００３２】
図４には、支持板４と、この支持板４にボンディングにより載着されたチップ１とを上から見た概略的な平面図において、前記ストリップ状の構造化部９の例示的な配置形式が示されている。チップ１を取り囲む縁範囲１３をはさんで、ストリップ状の構造化部９はチップ外縁部に対して平行に、もしくは縁範囲１３に対して平行に延びている。ストリップ状の構造化部９においては、あとから行われる方法ステップで被着される、気密シール性の層が支持板４の表面と気密に閉じ合わされ得る。
【００３３】
さらに、図３に示したように、チップ１の側壁に沿ってストリップ状の構造化部１０を形成し、かつチップ１の裏面にもストリップ状の構造化部１１を形成することが可能である。これらのストリップ状の構造化部１０，１１は、単独でまたは互いに組み合わされた形で、あとから形成される気密シール性の層をチップ本体と緊密に（気密に）接触させるために働くこともできる。しかし、これらの付加的な構造化部１０，１１なしでも、既に十分に気密なカバーが達成される。
【００３４】
図５には、支持板４の表面とチップ１とを上から見た概略的な平面図において、フィルム８を構造化するための別の実施例が示されている。チップ１を取り囲む縁範囲１３を巡って、フィルム８は広幅の、たとえば２００μｍ幅のストリップの形に除去される。
【００３５】
図６には、この構造化実施例による構成素子が概略的な横断面図で示されている。コンタクトストリップ１２はフィルム８を有しておらず、それに対して縁範囲１３ではフィルム８が支持板４に密に載着されている。
【００３６】
次いで、上記方法のうちの１つにより構造化されたフィルム８に、気密シール性の層として金属層１４が被着される。このためには有利にはまず、チタンおよび銅のスパッタリング被覆によって金属のベース層が形成される。このベース層は、たとえば１μｍよりも小さな厚さを有している。メタライズされていない、つまり金属被覆されていないフィルム範囲を回避するために、このベース金属被覆体は引き続き、たとえば銅の無電流析出によって約１〜１２μｍだけ増厚されるか、もしくは補強される。引き続き、この無電流析出された金属被覆体を、たとえば同じく銅を用いてさらに電気メッキにより増圧するか、もしくは補強することができる。引き続き、約２μｍの厚さのニッケル層（特に高周波シールドのため）が被着される。金属被覆体は支持板４の熱膨張率に適合されると有利である。結果として、気密シール性の金属層１４が得られる。この金属層１４は全ての側で、構造化されたフィルム８に良好に載着されていて、露出構造化された縁部１２（コンタクト範囲）において、もしくは択一的にストリップ状の構造化部９において、支持板４の表面と接触する。この接触部はチップ１を巡って支持板４に対する気密な閉鎖部を形成する。
【００３７】
図８には、本発明の別の構成が概略的な横断面図で示されている。この場合、チップ１は少なくともその裏面の部分範囲に裏面金属被覆体１６を有している。フィルム８を構造化する際に、裏面金属被覆体１６は少なくとも部分的に露出される。図示の実施例では、裏面金属被覆体１６が部位１５において点状またはストリップ状に露出されている。気密シール性の層もしくは金属層１４が被着されると、この金属層１４は部位１５において、露出された裏面金属被覆体１６と導電接触することができる。
【００３８】
図９に示した実施例では、気密シール性の層１４を形成する金属層が、メタライゼーション部もしくは金属被覆体１７とオーバラップしていて、こうして電気的なコンタクトを形成している。金属被覆体１７は、支持板４の下面に形成されたアース接続部に導電接続されている。これにより、気密シール性の層１４を、自由に規定可能な縁個所でアースに接続することが可能となり、これにより構成素子の一層良好な高周波シールドが達成される。
【００３９】
図１０には、本発明の別の実施例として、気密シール性の層の上に配置されたグロブトップカバー（Glob Top-Abdeckung）が概略的な横断面図で示されている。このプラスチックカバー１８は、このプラスチックカバー１８が支持板４の表面に対して平行な平坦な表面を形成するような高さで被着されている。たとえば反応樹脂から形成されたこのプラスチックカバー１８は、環境に対する当該構成素子の一層改善された気密閉鎖をもたらす。
【００４０】
図１１には、さらに別の実施例が示されている。この場合、フィルム８および気密シール性の層１４が、体積波（Volumenwellen）を減衰する層１９と組み合わされている。図示の実施例では、体積波を減衰する層１９が、チップ１の被着前にチップ１の裏面に被着されている。図示されてはいないが、体積波を減衰する層１９の上で裏面の範囲に位置するフィルム８を除去することも可能である。また、たとえばプラスチック層の構造化の前に、体積波を減衰する層１９を裏面の範囲でフィルム８の上方に、ただし気密シール性の層１４の下方に被着させることも可能である。
【００４１】
以上、本発明を少数の具体的実施例についてのみ説明したが、もちろん本発明はこれらの実施例に限定されるものではない。本発明の枠内で材料選択、構造化または個々の図面に示した特徴の組合せに関する多数の別の変化実施例が考えられる。
【図面の簡単な説明】
【００４２】
【図１】支持板上にフリップチップボンディングにより装着された構成素子の概略的な横断面図である。
【００４３】
【図２】構成素子と、この構成素子の上に被着されたフィルムの概略的な横断面図である。
【００４４】
【図３】種々異なるストリップ状の構造化パターンを示す構成素子の概略的な横断面図である。
【００４５】
【図４】構成素子をストリップ状の構造化後の状態で示す平面図である。
【００４６】
【図５】構成素子を、変えられた構造化の後の状態で示す平面図である。
【００４７】
【図６】図５に示した構造化後の構成素子の概略的な横断面図である。
【００４８】
【図７】構成素子を気密シール性の層の被着後の状態で示す概略的な横断面図である。
【００４９】
【図８】チップに被着された裏面金属被覆体と気密シール性の層とのコンタクティングを示す概略的な横断面図である。
【００５０】
【図９】気密シール性の層と支持板の下面に設けられたアース接続部との電気的なコンタクティングを示す概略的な横断面図である。
【００５１】
【図１０】構成素子を、グロブトッププラスチックカバーの被着後の状態で示す概略的な横断面図である。
【００５２】
【図１１】チップ裏面に設けられた、体積波を減衰する層を備えた構成素子を示す概略的な横断面図である。
【国際公開パンフレット】
2004537178.tif 000003
2004537178.tif 000004
2004537178.tif 000005
2004537178.tif 000006
2004537178.tif 000007
2004537178.tif 000008
2004537178.tif 000009
2004537178.tif 000010
2004537178.tif 000011
2004537178.tif 000012
2004537178.tif 000013
2004537178.tif 000014
2004537178.tif 000015
2004537178.tif 000016
2004537178.tif 000017
2004537178.tif 000018
2004537178.tif 000019
2004537178.tif 000020
2004537178.tif 000021
2004537178.tif 000022
2004537178.tif 000023
2004537178.tif 000024
2004537178.tif 000025
2004537178.tif 000026
2004537178.tif 000027
【国際公開パンフレット（コレクトバージョン）】
2004537178.tif 000028
2004537178.tif 000029
【国際調査報告】
2004537178.tif 000030
2004537178.tif 000031
2004537178.tif 000032
2004537178.tif 000033
2004537178.tif 000034
2004537178.tif 000035